(57)【要約】【課題】  金属針状体含有金属微粒子の製造方法において、金属針状体（針状体の幅が、約１ｎｍから１００ｎｍの範囲、かつアスペクト比が３〜５００の範囲）を多く含有する金属微粒子を効率よく製造する方法を提供する。【解決手段】  金属塩の水溶液を還元して、金属針状体含有金属微粒子分散液を製造する際に、当該液をｐＨが９．５〜１１．０の範囲に制御して還元反応をおこなう。【効果】  これらの金属針状体含有分散液を用いて作製した塗布膜は、アスペクト比の大きい金属針状体を用いることで、高導電化が可能となり、導電性塗布膜、透明導電性塗布膜、金属配線への応用が期待される。また吸収特性が金属微粒子と異なるため、光学フィルターへの応用も同時に期待される。【選択図】  無し【特許請求の範囲】
【請求項１】
金属塩の水溶液を還元処理して、金属針状体含有金属微粒子分散液を製造する方法に於いて、該水溶液（還元処理前）のｐＨを９．５から１１．０の範囲に調製することを特徴とする金属針状体含有金属微粒子の製造方法。
【請求項２】
前記水溶液が、更に界面活性剤を含有することを特徴とする、請求項１記載の金属針状体含有金属微粒子の製造方法。
【請求項３】
前記界面活性剤が２種以上のアニオン系界面活性剤であることを特徴とする、請求項１または２に記載の金属針状体含有金属微粒子の製造方法。
【請求項４】
金属塩が、金塩、銀塩、銅塩、白金塩、アルミニウム塩またはパラジウム塩から選ばれる一種以上の元素からなることを特徴とする、請求項1〜３のいずれかに記載の金属針状
体含有金属微粒子の製造方法。
【発明の詳細な説明】
【技術分野】
【０００１】
本発明は、金属微粒子の製造方法に関する。詳しくは、金属微粒子が、金属球状体および金属針状体を含有することを特徴とする金属微粒子の製造方法であり、導電性塗布膜形成および金属配線等に用いられる。
【背景技術】
【０００２】
近年、ナノメートル領域のサイズを有する金属微粒子は、形状サイズ効果により、その融点がバルクのものに比べて低温にシフトし、低温焼成によって使用可能な導電性ペーストなどとしての応用が期待されている。これまで、金属微粒子の中で、金や銀、パラジウムや白金などは安定に調製され、触媒や導電性材料、色材として応用されてきた。
【０００３】
一般に、金属微粒子分散液を作製するためには、溶媒中に金属原料となる金属塩、分散剤を溶解し、クエン酸、硫酸第一鉄やアルコールなどの還元剤を用いて金属塩を還元することによって作製する。
金属微粒子の導電性材料としての応用を考えた場合、球状の微粒子の他に針状、板状等の微粒子を混合することによって導電性を確保するという方法が考えられ、このような形状異方性を持つ微粒子の製造法を開発することは導電性塗布膜および金属配線等への応用を考える上で重要な技術と考えられる。
【０００４】
該金属針状体の製造方法としては、金属塩と界面活性剤を水に溶解させ、電気化学的還元により、金属針状体を製造する方法が報告されている（特許文献１、非特許文献１）。しかし、この製造方法では、水溶液のｐＨをコントロールしておらず、かつそれを示唆する記載もない。そして、アスペクト比の大きい金属針状体の割合が低く、かつ再現性よく安定的に製造することは困難である。
【０００５】
【特許文献１】特開２００４−３４６３９７号公報
【非特許文献１】Ｊｏｕｒｎａｌ  ｏｆ  Ｐｈｙｓｉｃａｌ  Ｃｈｅｍｉｓｔｒｙ  Ｂ，１９９７年１１月，第１０１巻，第３４号、ｐ．６６６１−６６６４
【発明の開示】
【発明が解決しようとする課題】
【０００６】
本発明は、従来技術におけるこれらの問題点に鑑みてなされたものであって、その解決のための具体的な課題は、金属微粒子の製造方法において、金属針状体（針状体の幅が、約１ｎｍから１００ｎｍの範囲、アスペクト比が３〜５００の範囲）を多く含有する金属微粒子の製造方法を提供することである。
【課題を解決するための手段】
【０００７】
本発明者等は、従来技術の問題点に鑑みて、金属針状体を含有する金属微粒子の製造方法に関し鋭意検討を重ねた結果、金属微粒子を製造する方法に於いて、水溶液のｐＨを９．５から１１．０の範囲に調製することで、金属針状体を多く含有する、金属針状体の収率の高い金属微粒子の製造方法を見出し、本発明を完成するに至った。
即ち本発明の第１の要旨は、金属塩の水溶液を還元処理して、金属針状体含有金属微粒子分散液を製造する方法に於いて、該水溶液（還元処理前）のｐＨを９．５から１１．０の範囲に調製することを特徴とする金属針状体含有金属微粒子の製造方法に存する（第一発明）。
【０００８】
また、本発明の第２の要旨は、前記水溶液が、更に界面活性剤を含有することを特徴とする、第一発明に記載の金属針状体含有金属微粒子の製造方法に存する。
【発明の効果】
【０００９】
本発明は、金属針状体含有金属微粒子の製造方法において、金属針状体（針状体の幅が、約１ｎｍから１００ｎｍの範囲、かつアスペクト比が３〜５００の範囲）を多く含有する金属微粒子の製造方法であり、本発明により反応水溶液のｐＨを特定範囲に制御することで、金属針状体を多く含有する、金属針状体の収率の高い金属微粒子を製造することが可能である。これらの金属針状体含有分散液を用いて作製した塗布膜は、アスペクト比の大きい金属針状体を用いることで、高導電化が可能となり、導電性塗布膜、透明導電性塗布膜、金属配線への応用が期待される。また吸収特性が金属微粒子と異なるため、光学フィルターへの応用も同時に期待される。
【発明を実施するための最良の形態】
【００１０】
以下に本発明の実施の態様の一例を詳細に説明するが、本発明は以下の態様に限定されるものではない。
本発明で得られる金属微粒子は、金属針状体結晶を含有するが、一部に金属球状体を含んでいてもよい。通常、針状体品の含量は全体の２０〜８０％である。ここでいう金属針状体とは、針状、ワイヤ状あるいは板状の形状を有するものであり、微粒子の長軸を短軸で割った値をアスペクト比と定義するが、該アスペクト比が３から５００の範囲であり、かつ該針状体の幅が、約１ｎｍから１００ｎｍの範囲にあるものを指す。金属球状体とは、形状異方性がなく、アスペクト比が３未満のものを指す。
一般に、金属針状体にはナノロッドあるいはナノワイヤという呼称が用いられているが厳密な区別はない。そこで本発明では、アスペクト比３から９までのナノロッド、アスペクト比９から５００までをナノワイヤと区別して定義することにする。ここで用いる金属針状体は、ナノロッドとナノワイヤの両方を含むものである。
【００１１】
以下に、本発明の金属針状体を含有する金属微粒子の製造方法に関して以下に述べる。（１）金属塩
ここで用いる金属塩としては、適当な溶媒中に溶解でき、何らかの手段で還元できるものであれば特に限定されるものではないが、例えば、硝酸銀、硫酸銀、塩化銀、酸化銀、酢酸銀、亜硝酸銀、塩素酸銀、硫化銀等の銀塩；塩化金酸、塩化金カリウム、塩化金ナトリウム等の金塩；塩化白金酸、塩化白金、酸化白金、塩化白金酸カリウム等の白金塩；硝酸パラジウム、酢酸パラジウム、塩化パラジウム等のパラジウム塩；酢酸アルミニウム、塩化アルミニウム等のアルミニウム塩等が挙げられる。これらの金属塩は、単独で用いられてもよく、２種以上が併用されてもよい。
【００１２】
（２）水
本発明に用いられる溶媒としては、水を用いる。イオン交換水および濾過したものを用いるのが好ましく、純度の指標として、伝導度１８．３MΩ・ｃｍ以上が好ましい。
ただし、本発明の効果を損なわない限りにおいて、他の極性溶媒、例えばメタノール、エタノール、プロパノール、ブタノール、ジアセトンアルコール、エチレングリコール、ヘキシレングリコールなどのアルコール類；酢酸メチルエステル、酢酸エチルエステルなどのエステル類；ジエチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテルなどのエーテル類；アセトン、メチルエチルケトン、アセチルアセトン、アセト酢酸エステルなどのケトン類などを適宜併用することもできる。
【００１３】
（３）還元方法
還元方法としては、化学反応的な還元剤を用いる場合と、電気化学的還元の場合が挙げられる。化学的手法の場合は化合物を使用する意味で「剤」を付けることにする。
ここで用いる還元剤としては、適当な溶媒に溶解し、上記金属塩を還元させることができるものであれば特に限定されず、例えば、クエン酸、アスパラギン酸、アスコルビン酸などの有機酸類；ジメチルアミノエタノール、エタノールなどのアルコール類；エチレングリコールなどの多価アルコール類；メチルジエタノールアミン、トリエタノールアミン、フェニドン、ヒドラジン等のアミン化合物；水酸化ホウ素ナトリウム、ヨウ化水素、水素ガス等の水素化合物；一酸化炭素、亜硫酸等の酸化物；硫酸第一鉄、塩化鉄、フマル酸鉄、乳酸鉄、シュウ酸鉄、硫化鉄、酢酸錫、塩化錫、二リン酸錫、シュウ酸錫、酸化錫、硫酸錫等の低原子価金属塩；ホルムアルデヒド、ハイドロキノン、ピロガロール、タンニン、タンニン酸、サリチル酸、Ｄ−グルコース等の糖類などの有機化合物等を挙げることができる。中でもクエン酸等の有機酸が好ましい。上記の各種還元剤を使用する際には、更に、光や熱を加えて還元反応を促進させてもよい。
上記金属塩を還元させる方法としては特に限定されず公知の手法が採用できる。一般に還元剤を用いる場合には、加熱をともない還元させることが好ましい（詳細な条件は後述）。その他、紫外線、電子線、熱、マイクロウェーブを用いて還元する方法も例示できる。
【００１４】
（４）界面活性剤
本発明においては、上記水溶液に界面活性剤を添加することが好ましい。一般的な界面活性剤の役割は、還元されて生成される金属微粒子の表面に吸着し、分散安定性を保持することであるが、ここで用いる界面活性剤の役割は、金属微粒子の分散安定性を保持することに加えて、金属微粒子の結晶表面への吸着力の違いを利用して、ある特定の結晶面の成長を抑制し、一次元的な結晶成長をおこなわせることによって、金属針状体を形成させていると考えられる。
【００１５】
ここで用いる界面活性剤は、用いる溶媒に可溶であり、金属微粒子表面に吸着するものであれば特に限定されるものではないが、例えばスルホン酸系界面活性剤とカルボン酸系界面活性剤が挙げられる。
カルボン酸系としては、アルキルモノカルボン酸塩（炭素数１〜２０）、Ｎ−アシロイルグルタミン酸塩などが挙げられる。スルホン酸系としては、アルキルスルホン酸塩（炭素数１〜２０）、アルキルベンゼンスルホン酸塩（炭素数１〜２０）、ナフタレンスルホン酸塩−ホルムアルデヒド縮合物、スルホこはく酸ジアルキルエステル（Ａｅｒｏｓｏｌ）などが挙げられる。硫酸エステル系としては、硫酸アルキル塩（炭素数１〜２０）などが挙げられる。リン酸エステル系としては、硫酸アルキルポリオキシエチレン塩（炭素数１〜２０）、リン酸アルキル塩（炭素数１〜２０）などが挙げられる。
【００１６】
本発明においては、アニオン系界面活性剤を２種以上組み合わせて使用することが好ましい。２種の組み合わせは、スルホン酸系同士あるいはカルボン酸系同士でもよく、またはスルホン酸系とカルボン酸系を組み合わせてもよい。
好ましくは、スルホン酸系2種の組み合わせ、あるいはスルホン酸系とカルボン酸系の組
み合わせである。
【００１７】
上記アニオン系界面活性剤の中で、３種類以上を組み合わせて使用することが可能である。その場合には主成分（第１成分）の界面活性剤とそれ以外の補助成分に分けて考えることができる。
具体的には、第１成分のスルホン酸塩系、好ましくはアルキルスルホン酸塩をベースにして、そこに少量の補助成分である界面活性剤を少量存在させる。
補助成分としては、スルホン酸系（より好ましくはアルキルベンゼンスルホン酸系）、あるいはモノカルボン酸塩（より好ましくはアルキルモノカルボン酸塩）を少量存在させることが好ましい。これにより金属針状体をより効率よく製造することが可能となる。
【００１８】
本発明においては、構造の異なる２種類のアニオン系界面活性剤を添加することにより、一方の界面活性剤が金属針状体の短軸方向の結晶成長を抑制し、他方の界面活性剤が長軸方向の結晶成長のみを許容する機能を発現すると考えられる。短軸方向の結晶成長を抑制する界面活性剤としては、好ましくはベンゼン骨格を有するものが挙げられる。より好ましくは補助成分として使用するアルキルベンゼンスルホン酸系の界面活性剤である。
【００１９】
また本発明の効果を損なわない限りにおいて、上述以外の任意成分をさらに存在させてもよく、例えば分散剤を存在させることもできる。分散剤として高分子系分散剤、具体的には、ポリビニルアルコール、ポリビニルピロリドン、ポリエチレングリコール、ポリエチレンオキシド等を例示することができる。
【００２０】
（５）本発明の金属針状体の製造方法
本発明では、上述の金属塩を水、並びに必要に応じて使用する還元剤および界面活性剤とを混合し、攪拌させることにより溶解させ、反応液を得る。電気化学的還元の場合は、還元剤を必要としなくてもよい。これら原料および助剤の添加順序には特に制限は無く、溶媒に、所定量（後述）の金属塩、還元剤（使用する場合）、および界面活性剤を導入することができる。あるいは、金属塩、還元剤（使用する場合）、界面活性剤それぞれを溶媒に溶かし、これら３種類の溶液を混合することにより、最終的なｐＨ濃度およびモル濃度になるよう調製してもよい。
【００２１】
（ｉ）ｐＨ調製
本発明においては、反応液のｐＨが、金属微粒子および金属針状体の生成に大きく関与しており、ｐＨが９．５から１１．０の範囲であることが必要である。この範囲内であれば、金属針状体含有の金属微粒子を効率よく製造することが可能となる。反応液のpＨが
９．５を下回ると金属塩が還元されず、金属微粒子が生成されないという不都合がある。また反応液のｐＨが１１．０を超えると金属微粒子は生成されるが、金属針状体の収率が大きく低下し、かつ粗大な金属粒子が生成されるという不都合が生じるため好ましくない。
【００２２】
本発明の金属針状体含有金属微粒子を、後述するような用途（導電性塗布膜、透明導電性塗布膜、金属配線、光学フィルターなど）に使用する場合には、金属針状体が多く、かつ粗大な金属粒子が少ない方がよいため、ｐＨの範囲は好ましくは下限が９．８である。一方上限は好ましくは１０．５である。
【００２３】
反応生成物に対するｐＨの効果として、還元剤であるクエン酸の解離定数との関係、金属イオン−クエン酸複合体の解離定数との関係が挙げられる。クエン酸の解離定数はカルボキシル基が３つあることを考慮して、解離段３のｐＫａ＝５．６６の値を用いる。
ここで、反応液のｐＨが９．５以上であれば、５．６６よりも高いので、クエン酸はかなりの割合が反応液中で解離した状態と考えられる。一方、金属イオン−クエン酸複合体の解離定数に関しては、具体的な情報はないが、ｐＨの微妙な違いによって、反応性の違いが生じる原因として、金属イオン−クエン酸複合体の解離がｐＨに大きく影響していると推定している。反応液のｐＨの調製は、水酸化ナトリウム水溶液、水酸化カリウム水溶液などのアルカリを少量添加することによって所望の値に制御可能となる。
【００２４】
（ｉｉ）モル濃度の調製
前述した原料のモル濃度について、この場合に用いる金属塩のモル濃度は０．０１ｍＭから１０ｍＭの範囲、好ましくは０．０５ｍＭから５ｍＭの範囲である。また該反応に用いる還元剤のモル濃度は０．０５ｍＭから５０ｍＭの範囲、好ましくは０．１ｍＭから１０ｍＭの範囲である。還元剤と金属塩の配合比（モル比）は還元剤／金属塩＝０．００５〜５０００の範囲である。好ましくは、０．０１〜１００の範囲である。界面活性剤と金属塩の配合比（モル比）は界面活性剤／金属塩＝０．００１〜１０００の範囲である。好ましくは０．０１〜１００の範囲である。
ここで用いる界面活性剤が２種以上の場合には、その第一成分のモル濃度は、０．０１ｍＭから１００ｍＭの範囲、好ましくは０．０５ｍＭから５０ｍＭの範囲である。また、補助成分の界面活性剤の配合比は補助成分／第１成分＝０．００１〜１、好ましくは０．００５から０．５の範囲である。
【００２５】
（ｉｉｉ）その他の条件
加熱の条件としては、加熱温度は４０℃から２００℃の範囲、好ましくは５０℃から１００℃の範囲である。加熱温度が低いと還元効率が悪く、一方高すぎると、使用される溶媒の沸点の制約があり、かつ金属針状体の収率が低下するという不都合が生じるからである。また、加熱時間は1分から１２０分、好ましくは５分から６０分の範囲である。なお金属針状体は晶析ではなく還元反応により析出する。
【００２６】
（６）精製
製造された金属針状体含有溶液は、未反応の金属塩や界面活性剤、あるいは還元剤を含んでいることがあるため、好ましくはこれらを除去するために精製をおこなう。
精製方法として、遠心分離により金属針状体を沈降させた後、デカンテーションにより上澄みを取り除く方法がある。これは主に余剰の界面活性剤を取り除く操作になる。一般的な条件としては、回転数は１０００〜６０００ｒｐｍ、遠心時間は１０から３０分程度である。
また限外濾過やイオン交換樹脂により脱塩する方法があり、これは主にイオンを取り除く操作になる。またメンブレンフィルターによる濾過を用いると、例えば０．２μｍ以上の大きな残留物を除去することが可能となる。工業的には上記３種類の操作を併用するのが好ましい。上記精製処理後、溶媒に再分散させる。
【００２７】
（７）用途
上記方法によって製造される金属針状体を含有する金属微粒子分散液は、導電性塗布膜、透明導電性塗布膜、金属配線、光学フィルターなどの用途に適用される。
【実施例】
【００２８】
実施例１
（１）金属微粒子の合成
金属塩として硝酸銀５ｍｇ、還元剤としてクエン酸ナトリウム３５ｍｇ、界面活性剤としてドデシルスルホン酸ナトリウム２４ｍｇ、および１Nの水酸化ナトリウム水溶液３４
μｌを水１００ｍｌに加えてマグネチックスターラーを用いて攪拌させた。この時の反応液のｐＨは、１０．０２であった。その後、反応液を１００℃に加熱し、１０分間還流させることによって、金属微粒子含有分散液が得られた。
【００２９】
（２）金属微粒子の形態観察
得られた金属微粒子含有分散液を、２０００ｒｐｍ、３０分間回転遠心分離をおこなった後、上澄みを取り除く。得られた沈殿物を水で低濃度に際分散させ、該液をカーボンテープ上に数μｌ滴下、乾燥し、走査型電子顕微鏡観察を実施した。その結果、得られた金属微粒子中に含まれるアスペクト比が３以上（幅１０ｎｍから７０ｎｍ範囲、長さ３０ｎｍから1μｍの範囲）の金属針状体が約１６．８％と少量含まれることがわかった。
【００３０】
実施例２
（１）金属微粒子の合成
界面活性剤としてドデシルスルホン酸ナトリウム２２ｍｇに、ドデシルベンゼンスルホ
ン酸ナトリウム４ｍｇを加えた以外実施例１と同様に金属微粒子の合成を実施した。この時の反応液のｐＨは１０．０９であった。
【００３１】
（２）金属微粒子の形態観察
得られた金属微粒子含有分散液を、実施例１と同様の操作により形態観察を実施した結果、得られた金属微粒子中に含まれるアスペクト比が３以上（幅１０ｎｍから８０ｎｍ範囲、長さ３０ｎｍから２μｍの範囲）の金属針状体が約５８．８％と多く含まれることがわかった。
【００３２】
実施例３
（１）金属微粒子の合成
添加する水酸化ナトリウム水溶液の量を１００μｌにした以外は実施例２と同様にして、金属微粒子含有分散液を製造した。この時の反応液のｐＨは１１．０であった。
【００３３】
（２）金属微粒子の形態観察
得られた金属微粒子含有分散液を、２０００ｒｐｍ、３０分間回転遠心分離をおこなった後、上澄みを取り除く。得られた沈殿物を水で低濃度に際分散させ、該液をカーボンテープ上に数μｌ滴下、乾燥し、走査型電子顕微鏡観察を実施した。その結果、得られた金属微粒子中に含まれるアスペクト比が３以上（幅１０ｎｍから７０ｎｍ範囲、長さ３０ｎｍから1μｍの範囲）の金属針状体が少量（５％程度）含まれていたが、一方で粗大粒子（数百ｎｍ以上）も多く含まれていた。
【００３４】
比較例１
界面活性剤としてドデシルスルホン酸ナトリウム２２ｍｇに、ドデシルベンゼンスルホン酸ナトリウム４ｍｇを加え、１Nの水酸化ナトリウム水溶液を１０μｌ加えた以外は、
実施例１と同様に金属微粒子の合成を実施した。この時の反応液のｐＨは９．１であった。この場合、反応は起こらず、金属微粒子の生成はみられなかった。
【００３５】
比較例２
（１）金属微粒子の合成
添加する水酸化ナトリウム水溶液の量を２００μｌにした以外は実施例２と同様にして、金属微粒子含有分散液を製造した。この時の反応液のｐＨは１１．６であった。
（２）金属微粒子の形態観察
得られた金属微粒子含有分散液を、２０００ｒｐｍ、３０分間回転遠心分離をおこなった後、上澄みを取り除く。得られた沈殿物を水で低濃度に際分散させ、該液をカーボンテープ上に数μｌ滴下、乾燥し、走査型電子顕微鏡観察を実施した。その結果、粗大粒子（数百ｎｍ以上）が多数生成しており、金属針状体は生成が確認されたものの、定量化が困難な状況であった。
以上の結果を表１に示す。
【００３６】
【表１】
2006265713.tif 000002